(57)【要約】【課題】本開示は、フッ化物イオン電池に用いられ、高電位で充放電が可能な正極活物質正極活物質を提供することを主目的とする。【解決手段】本開示においては、フッ化物イオン電池に用いられる正極活物質であって、Ｃｅ元素、Ｓ元素およびＦ元素を含有し、ＣｅＳＦで表される組成を有する正極活物質を提供することにより、上記課題を解決する。【選択図】図１
2019079610.tif 000002
【特許請求の範囲】
【請求項１】
フッ化物イオン電池に用いられる正極活物質であって、
Ｃｅ元素、Ｓ元素およびＦ元素を含有し、
ＣｅＳＦで表される組成を有する、正極活物質。
【請求項２】
フッ化物イオン電池に用いられる正極活物質であって、
Ｃｅ元素、Ｓ元素およびＦ元素を含有し、
ＣｕＫα線を用いたＸ線回折測定において、２θ＝２５．４°±０．５°、３１．２°±０．５°、４１．０°±０．５°、４５．０°±０．５°、５２．６°±０．５°の位置にピークを有する結晶相を有する、正極活物質。
【請求項３】
正極活物質層と、負極活物質層と、前記正極活物質層および前記負極活物質層の間に形成された電解質層と、を有するフッ化物イオン電池であって、
前記正極活物質層が、請求項１または請求項２に記載の正極活物質を含有する、フッ化物イオン電池。
【発明の詳細な説明】
【技術分野】
【０００１】
本開示は、フッ化物イオン電池に用いられ、高電位で充放電が可能な正極活物質に関する。
【背景技術】
【０００２】
高電圧かつ高エネルギー密度な電池として、例えばＬｉイオン電池が知られている。Ｌｉイオン電池は、Ｌｉイオンをキャリアとして用いるカチオンベースの電池である。一方、アニオンベースの電池として、フッ化物イオンをキャリアとして用いるフッ化物イオン電池が知られている。
【０００３】
例えば、特許文献１には、フッ化物イオン電池の正極活物質として、ＣｅＦｘが用いられることが開示されている。また、特許文献２には、フッ化物イオン電池の正極活物質として、ＣｕＦ、ＣｕＦ２、ＰｂＦ２、ＰｂＦ４が用いられることが開示されている。また、特許文献３には、フッ化物イオン電池の正極活物質として、組成式ＭＦＸ（ただし、式中、Ｍは金属であり、Ｘは金属Ｍの価数である）で示される金属フッ素化物を用いることが開示されている。また、非特許文献１には、フッ化物イオン電池の正極活物質として、ＣｕＦ２を用いることが開示されている。
【先行技術文献】
【特許文献】
【０００４】
【特許文献１】特許第５６１５４９７号公報
【特許文献２】特開２００８−５３７３１２号公報
【特許文献３】特開２０１７−０１０８６５号公報
【非特許文献】
【０００５】
【非特許文献１】M. Anji Reddy et al., “Batteries based on fluoride shuttle”, J. Mater. Chem., 2011, 21. 17059-17062
【発明の概要】
【発明が解決しようとする課題】
【０００６】
フッ化物イオン電池においては、電池電圧を高くするために、高電位で充放電が可能な正極活物質が求められている。本開示は上記実情に鑑みてなされたものであり、フッ化物イオン電池に用いられ、高電位で充放電が可能な正極活物質を提供することを主目的とする。
【課題を解決するための手段】
【０００７】
上記課題を達成するために、本開示においては、フッ化物イオン電池に用いられる正極活物質であって、Ｃｅ元素、Ｓ元素およびＦ元素を含有し、ＣｅＳＦで表される組成を有する、正極活物質を提供する。
【０００８】
本開示によれば、所定の組成を有する化合物が、フッ化物イオン電池の正極活物質として使用可能であり、高電位で充放電が可能な正極活物質として機能することを見出した。
【０００９】
また、本開示においては、フッ化物イオン電池に用いられる正極活物質であって、Ｃｅ元素、Ｓ元素およびＦ元素を含有し、ＣｕＫα線を用いたＸ線回折測定において、２θ＝２５．４°±０．５°、３１．２°±０．５°、４１．０°±０．５°、４５．０°±０．５°、５２．６°±０．５°の位置にピークを有する結晶相を有する正極活物質を提供する。
【００１０】
本開示によれば、所定の結晶相を有する化合物が、フッ化物イオン電池の正極活物質として使用可能であり、高電位で充放電が可能な正極活物質として機能することを見出した。
【００１１】
また、本開示においては、正極活物質層と、負極活物質層と、上記正極活物質層および上記負極活物質層の間に形成された電解質層と、を有するフッ化物イオン電池であって、上記正極活物質層が、上述した正極活物質を含有する、フッ化物イオン電池を提供する。
【００１２】
本開示によれば、上述した正極活物質を用いることで、電池電圧が高いフッ化物イオン電池とすることができる。
【発明の効果】
【００１３】
本開示においては、フッ化物イオン電池に用いられ、高電位で充放電が可能な正極活物質を提供することができるという効果を奏する。
【図面の簡単な説明】
【００１４】
【図１】本開示のフッ化物イオン電池の一例を示す概略断面図である。
【図２】実施例および比較例で作製した評価用電池を例示する概略断面図である。
【図３】実施例で得られた評価用電池に対する充放電試験の結果である。
【図４】比較例で得られた評価用電池に対する充放電試験の結果である。
【図５】実施例１で作製した正極活物質（ＣｅＳＦ）に対するＸＲＤ測定の結果である。
【図６】ＣｅＳＦの結晶構造を示す模式図である。
【発明を実施するための形態】
【００１５】
以下、本開示の正極活物質およびフッ化物イオン電池について、詳細に説明する。
【００１６】
Ａ．正極活物質
本開示の正極活物質は、フッ化物イオン電池に用いられる正極活物質である。正極活物質は、通常、Ｃｅ元素、Ｓ元素およびＦ元素を少なくとも含有する。また、正極活物質は、ＣｅＳＦで表される組成を有することが好ましい。また、正極活物質は、Ｘ線回折測定において所定の位置にピークを有する結晶相を有することが好ましい。
【００１７】
ところで、フッ化物イオン電池は、例えばＬｉイオン電池に比べて電池電圧が低い。具体的に、Ｌｉイオン電池は、最大で５Ｖ程度の電池を構成することができる。これに比べてフッ化物イオン電池は、例えば、正極Ｃｕ（０．７ｖｓ．Ｐｂ／Ｐｂ２＋）、負極ＬａＦ３（−２．４Ｖｖｓ．Ｐｂ／Ｐｂ２＋）のときに３．１Ｖ程度の電池を構成するにとどまる。また、Ｃｕにかえて、例えば、ＣｅＦ３を正極活物質として用いた場合、ＣｅＦ３の平均充放電電位は１．０ｖｓ．Ｐｂ／Ｐｂ２＋であり、Ｃｕの電位よりも高い電位を示すが、電池としては３．５Ｖ程度の電池を構成するにとどまる。電池電圧は、電池の出力およびエネルギー密度に直結する要素である。そのため、より電池電圧の高いフッ化物イオン電池が求められている。
フッ化物イオン電池の電池電圧が低い理由の一つとして高電位な正極活物質が発見されていないことが挙げられる。
【００１８】
これに対し、本開示の発明者は、所定の化合物が、高電位で充放電が可能な正極活物質として機能することを見出した。本開示の正極活物質は、例えば、Ｃｅ３＋⇔Ｃｅ４＋で表される酸化還元反応を活用するＣｅＦ３と比較して高い充放電電位を示すことが可能であり、フッ化物イオン電池の高電圧化を達成することが可能になる。本開示の正極活物質が高電位を示す理由については明らかではないが、以下のように推測される。すなわち、本開示においては、正極活物質がＣｅ元素だけでなくＳ元素を含有することにより、フッ化物イオン電池の充放電に何らかの影響を与え、結果として理論電位が変化したことが推測される。なお、本開示においては、充放電電位を高くできるが、このときの充放電電位の変化は、フッ化物イオン電池内の抵抗による過電圧によるものではなく、理論的に充放電電位が変化したと言える。これは、後述する実施例の結果から明らかである。具体的には、通常、過電圧による電圧変化の場合には、充電電位が高くなる（高抵抗化する）と、放電電位が低下し、一方で、充電電位が低下する（低抵抗化する）と、放電電位が高くなる傾向にある。一方、後述する実施例の結果によれば、本開示の正極活物質を用いたフッ化物イオン電池は、充電電位および放電電位のいずれもが高くなる。したがって、本開示の正極活物質を用いたフッ化物イオン電池においては、理論電位が変化したと言える。
【００１９】
また、本開示によれば、所定の化合物が、高容量な正極活物質として機能することを知見した。よって、本開示の正極活物質を用いることにより、フッ化物イオン電池のエネルギー密度を高くすることができる。
【００２０】
本開示の正極活物質は、Ｃｅ元素、Ｓ元素およびＦ元素を少なくとも含有する。本開示の正極活物質は、Ｃｅ元素、Ｓ元素およびＦ元素のみを含有していてもよい。また、本開示の正極活物質は、所望の効果を得られる範囲であれば、上述した元素に加えて、他の元素を含有していてもよい。
【００２１】
本開示の正極活物質は、ＣｅＳＦで表される組成を有することが好ましい。「ＣｅＳＦで表される組成」は、例えば、ＣｅＦ３およびＣｅ２Ｓ３を１：１のモル比で反応させることにより得ることができる（ＣｅＦ３＋Ｃｅ２Ｓ３→３（ＣｅＳＦ））。
【００２２】
本開示の正極活物質は、結晶性を有することが好ましい。本開示の正極活物質は、ＣｕＫα線を用いたＸ線回折測定において、２θ＝２５．４°±０．５°、３１．２°±０．５°、４１．０°±０．５°、４５．０°±０．５°、５２．６°±０．５°の位置にピークを有する結晶相を有することが好ましい。上記正極活物質の結晶相は、さらに、２θ＝６５．９°±０．５°、７１．９°±０．５°の位置にピークを有していてもよい。なお、これらのピーク位置の幅は、±０．３°であってもよく、±０．１°であってもよい。また、上記結晶相は、Ｃｅ元素、Ｓ元素およびＦ元素を少なくとも含有する。
【００２３】
本開示の正極活物質は、上記ピークを有する結晶相を主相として含有することが好ましい。正極活物質に含まれる全ての結晶相に対する上記結晶相の割合は、例えば、５０重量％以上であり、７０重量％以上であってもよく、９０重量％以上であってもよい。なお、上記結晶相の割合は、例えば、放射光ＸＲＤにより測定することができる。
【００２４】
本開示の正極活物質の形状は、特に限定されないが、例えば粒子状を挙げることができる。正極活物質の平均粒径（Ｄ５０）は、例えば、０.１μｍ〜５０μｍの範囲内であり、１μｍ〜２０μｍの範囲内であることが好ましい。正極活物質の平均粒径（Ｄ５０）は、例えば、レーザー回折散乱法による粒度分布測定の結果から求めることができる。
【００２５】
本開示の正極活物質を製造する方法は、目的とする正極活物質を得ることができる方法であれば特に限定されないが、例えば、メカニカルミリング法を挙げることができる。
【００２６】
Ｂ．フッ化物イオン電池
図１は、本開示のフッ化物イオン電池の一例を示す概略断面図である。図１に示されるフッ化物イオン電池１０は、正極活物質を含有する正極活物質層１と、負極活物質を含有する負極活物質層２と、正極活物質層１および負極活物質層２の間に形成された電解質層３と、正極活物質層１の集電を行う正極集電体４と、負極活物質層２の集電を行う負極集電体５と、これらの部材を収納する電池ケース６とを有する。本開示においては、正極活物質層１が、上記「Ａ．正極活物質」に記載した正極活物質を含有することを大きな特徴とする。
【００２７】
本開示によれば、上述した正極活物質を用いることで、電池電圧が高いフッ化物イオン電池とすることができる。また、本開示によれば、上述した正極活物質を用いることで、エネルギー密度の高いフッ化物イオン電池とすることができる。
以下、本開示のフッ化物イオン電池について、構成ごとに説明する。
【００２８】
１．正極活物質層
本開示における正極活物質層は、少なくとも正極活物質を含有する層である。正極活物質については、上記「Ａ．正極活物質」に記載した内容と同様である。正極活物質層における正極活物質の含有量は、例えば２５重量％以上であり、５０重量％以上であることが好ましく、７５重量％以上であることがより好ましい。
【００２９】
正極活物質層は、正極活物質の他に、導電化材、固体電解質および結着材の少なくとも一方をさらに含有していてもよい。導電化材としては、所望の電子伝導性を有するものであれば特に限定されるものではないが、例えば炭素材料を挙げることができる。炭素材料としては、例えば、アセチレンブラック、ケッチェンブラック、ファーネスブラック、サーマルブラック等のカーボンブラック、グラフェン、フラーレン、カーボンナノチューブ、気相成長炭素繊維（ＶＧＣＦ）等を挙げることができる。正極活物質層における導電化材の含有量は、例えば１０重量％以下であり、５重量％以下であってもよい。
【００３０】
結着材としては、化学的、電気的に安定なものであれば特に限定されるものではないが、例えばポリフッ化ビニリデン（ＰＶＤＦ）、ポリテトラフルオロエチレン（ＰＴＦＥ）等のフッ素系結着材を挙げることができる。正極活物質層における結着材の含有量は、例えば１０重量％以下であり、５重量％以下であってもよい。
固体電解質については、後述する「３．電解質層」に記載する内容と同様であるので、ここでの記載は省略する。
【００３１】
正極活物質層は、例えば、Ｃｅのフッ化物およびＣｅの硫化物をさらに含有していてもよい。Ｃｅのフッ化物としては、例えば、ＣｅＦ３を挙げることができる。また、Ｃｅの硫化物としては、例えば、Ｃｅ２Ｓ３を挙げることができる。
【００３２】
正極活物質層の厚さは、電池の構成によって大きく異なるものであり、特に限定されるものではない。
【００３３】
２．負極活物質層
本開示における負極活物質層は、少なくとも負極活物質を含有する層である。また、負極活物質層は、負極活物質の他に、導電化材、固体電解質および結着材の少なくとも一方をさらに含有していてもよい。
【００３４】
負極活物質として、正極活物質よりも低い電位を有する任意の活物質が選択され得る。負極活物質としては、例えば、金属単体、合金、金属酸化物、および、これらのフッ化物を挙げることができる。負極活物質に含まれる金属元素としては、例えば、Ｌａ、Ｃａ、Ａｌ、Ｅｕ、Ｌｉ、Ｓｉ、Ｇｅ、Ｓｎ、Ｉｎ、Ｖ、Ｃｄ、Ｃｒ、Ｆｅ、Ｚｎ、Ｇａ、Ｔｉ、Ｎｂ、Ｍｎ、Ｙｂ、Ｚｒ、Ｓｍ、Ｃｅ、Ｍｇ、Ｐｂ等を挙げることができる。中でも、負極活物質は、Ｍｇ、ＭｇＦｘ、Ａｌ、ＡｌＦｘ、Ｃｅ、ＣｅＦｘ、Ｃａ、ＣａＦｘ、Ｐｂ、ＰｂＦｘであることが好ましい。なお、上記ｘは、０よりも大きい実数である。
【００３５】
導電化材および結着材については、上述した「１．正極活物質層」に記載した材料と様の材料を用いることができる。固体電解質については、後述する「３．電解質層」に記載する内容と同様であるので、ここでの記載は省略する。
【００３６】
負極活物質層における負極活物質の含有量は、容量の観点からはより多いことが好ましく、例えば３０重量％以上であり、５０重量％以上であることが好ましく、７０重量％以上であることがより好ましい。また、負極活物質層の厚さは、電池の構成によって大きく異なるものであり、特に限定されるものではない。
【００３７】
３．電解質層
本開示における電解質層は、正極活物質層および負極活物質層の間に形成される層である。電解質層を構成する電解質は、液体電解質（電解液）であってもよく、固体電解質であってもよい。すなわち、電解質層は、液体電解質層であってもよく、固体電解質層であってもよいが、後者が好ましい。
【００３８】
本開示における電解液は、例えば、フッ化物塩および有機溶媒を含有する。フッ化物塩としては、例えば、無機フッ化物塩、有機フッ化物塩、イオン液体を挙げることができる。無機フッ化物塩の一例としては、ＸＦ（Ｘは、Ｌｉ、Ｎａ、Ｋ、ＲｂまたはＣｓである）を挙げることができる。有機フッ化物塩のカチオンの一例としては、テトラメチルアンモニウムカチオン等のアルキルアンモニウムカチオンを挙げることができる。電解液におけるフッ化物塩の濃度は、例えば０．１ｍｏｌ％〜４０ｍｏｌ％の範囲内であり、１ｍｏｌ％〜１０ｍｏｌ％の範囲内であることが好ましい。
【００３９】
電解液の有機溶媒は、通常、フッ化物塩を溶解する溶媒である。有機溶媒としては、例えば、トリエチレングリコールジメチルエーテル（Ｇ３）、テトラエチレングリコールジメチルエーテル（Ｇ４）等のグライム、エチレンカーボネート（ＥＣ）、フルオロエチレンカーボネート（ＦＥＣ）、ジフルオロエチレンカーボネート（ＤＦＥＣ）、プロピレンカーボネート（ＰＣ）、ブチレンカーボネート（ＢＣ）等の環状カーボネート、ジメチルカーボネート（ＤＭＣ）、ジエチルカーボネート（ＤＥＣ）、エチルメチルカーボネート（ＥＭＣ）等の鎖状カーボネートを挙げることができる。また、有機溶媒として、イオン液体を用いてもよい。
【００４０】
一方、固体電解質としては、例えば、無機固体電解質を挙げることができる。無機固体電解質としては、例えば、Ｌａ、Ｃｅ等のランタノイド元素を含有するフッ化物、Ｌｉ、Ｎａ、Ｋ、Ｒｂ、Ｃｓ等のアルカリ元素を含有するフッ化物、Ｃａ、Ｓｒ、Ｂａ等のアルカリ土類元素を含有するフッ化物を挙げることができる。無機固体電解質の具体例としては、ＬａおよびＢａを含有するフッ化物、ＰｂおよびＳｎを含有するフッ化物、ＢｉよびＳｎを含有するフッ化物を挙げることができる。
【００４１】
また、本開示における電解質層の厚さは、電池の構成によって大きく異なるものであり、特に限定されるものではない。
【００４２】
４．その他の構成
本開示のフッ化物イオン電池は、上述した負極活物質層、正極活物質層および電解質層を少なくとも有するものである。さらに通常は、正極活物質層の集電を行う正極集電体、および、負極活物質層の集電を行う負極集電体を有する。集電体の形状としては、例えば、箔状、メッシュ状、多孔質状を挙げることができる。また、本開示のフッ化物イオン電池は、正極活物質層および負極活物質層の間に、セパレータを有していてもよい。より安全性の高い電池を得ることができるからである。
【００４３】
５．フッ化物イオン電池
本開示のフッ化物イオン電池は、一次電池であってもよく、二次電池であってもよいが、中でも、二次電池であることが好ましい。繰り返し充放電でき、例えば車載用電池として有用だからである。なお、二次電池には、二次電池の一次電池的使用（充電後、一度の放電だけを目的とした使用）も含まれる。また、本開示のフッ化物イオン電池の形状としては、例えば、コイン型、ラミネート型、円筒型および角型を挙げることができる。
【００４４】
なお、本開示は、上記実施形態に限定されるものではない。上記実施形態は、例示であり、本開示の特許請求の範囲に記載された技術的思想と実質的に同一な構成を有し、同様な作用効果を奏するものは、いかなるものであっても本開示の技術的範囲に包含される。
【実施例】
【００４５】
本開示をさらに具体的に説明する。
【００４６】
［実施例］
（正極活物質の合成）
ＣｅＦ３およびＣｅ２Ｓ３を、モル比でＣｅＦ３：Ｃｅ２Ｓ３＝１：１となるように秤量し、ボールミルにて６００ｒｐｍ、３時間の条件でメカニカルミリングし、正極活物質（ＣｅＳＦ）を得た。
【００４７】
（正極合材の作製）
固体電解質としてＬａ０．９Ｂａ０．１Ｆ２．９（ＬＢＦ）を準備し、導電化材としてＶＧＣＦを準備した。正極活物質、固体電解質および導電化材を、重量比で、正極活物質：固体電解質：導電化材＝３０：６０：１０となるように秤量し、ボールミルにて１００ｒｐｍ、１０時間混合して正極合材を得た。
【００４８】
（評価用電池の作製）
作用極の材料として上述の正極合材および白金箔の積層体を用い、固体電解質層の材料として、Ｌａ０．９Ｂａ０．１Ｆ２．９（ＬＢＦ）を用い、対極の材料としてＰｂ０．６Ｓｎ０．４Ｆ２（ＰＳＦ）およびＰｂ箔の積層体を用いた。正極合材、ＬＢＦ、ＰＳＦおよびＰｂ箔の積層体を圧粉成型し、図２（ａ）に示す評価用電池を得た。
【００４９】
［比較例］
正極活物質としてＣｅ０．９Ｓｒ０．１Ｆ２．９を用いた以外は実施例と同様にして、図２（ｂ）に示す評価用電池を作製した。
なお、Ｃｅ０．９Ｓｒ０．１Ｆ２．９は、下記手順により作製した。
ＣｅＦ３とＳｒＦ２とをモル比でＣｅＦ３：ＳｒＦ２＝９：１となるように乳鉢で混合し、その後Ａｒ雰囲気中で９００℃、１０時間熱処理を施すことでＣｅ０．９Ｓｒ０．１Ｆ２．９を得た。なお、比較例としてＣｅＦ３ではなくＣｅ０．９Ｓｒ０．１Ｆ２．９を用いた理由は、ＣｅＦ３にＳｒＦ２が固溶されたＣｅ０．９Ｓｒ０．１Ｆ２．９は、ＣｅＦ３に比べてイオン伝導度が高く充放電反応が確認されやすいためである。Ｃｅ０．９Ｓｒ０．１Ｆ２．９はタイソナイト構造を有する。また、Ｃｅ０．９Ｓｒ０．１Ｆ２．９は充放電反応においてＣｅ３＋⇔Ｃｅ４＋で表される酸化還元反応が生じると推測される。
【００５０】
（ＣＶ測定および充放電試験）
実施例および比較例で得られた評価用電池に対して、１４０℃に加熱したセルの中で充放電試験を実施した。電流条件は３０μＡ／ｃｍ２(充電)、３０μＡ／ｃｍ２(放電)とした。その結果を図３および図４に示す。
【００５１】
図３に示すように、実施例で得られた正極活物質はフッ化物イオン電池の正極活物質として高電位で充放電反応を示すことが確認された。実施例においては、Ｃｅ３＋⇔Ｃｅ４＋で表される酸化還元反応と、Ｓの酸化還元反応とを利用してフッ素化脱フッ素化が進行することが推測される。
図３および図４に示すように、実施例においては比較例よりも充電電位および放電電位ともに高電位を示すことが確認された。具体的には、比較例（Ｃｅ０．９Ｓｒ０．１Ｆ２．９）の反応は、平均充放電電圧が１．０Ｖ（ｖｓ．ｖｓ．Ｐｂ／Ｐｂ２＋）であるのに対し、実施例（ＣｅＳＦ）の反応は、平均充放電電圧が１．７（ｖｓ．ｖｓ．Ｐｂ／Ｐｂ２＋）と高電位で充放電反応が進行することが確認された。また、実施例においては比較例に比べて、高容量を示すことが確認された。
また、実施例では、充電電位および放電電位のいずれもが高くなることが確認された。
通常、過電圧による電圧変化の場合には、充電電位が高くなる（高抵抗化する）と、放電電位が低下し、一方で、充電電位が低下する（低抵抗化する）と、放電電位が高くなる傾向にある。一方、後述する実施例の結果によれば、本開示の正極活物質を用いたフッ化物イオン電池は、充電電位および放電電位のいずれもが高くなるが、実施例では、これらの傾向は確認されなかった。このことから、実施例においては、電池内の抵抗による過電圧が原因で電位が変化したわけではなく、理論的に充放電電位が変化していることが確認された。
理論電位が変化した理由は、Ｃｅだけでなく、Ｓが充放電電位に何らかの影響を与えているためであると推測される。
【００５２】
（ＸＲＤ測定）
実施例で作製した正極活物質（ＣｅＳＦ）に対して、Ｘ線回折測定（ＸＲＤ測定）を行った。なお、線源としてＣｕＫα線を使用した。その結果を図５に示す。図５に示すように、実施例で作製した正極活物質（ＣｅＳＦ）は、単相材料であることが確認された。ＣｅＳＦの特徴的なピークとして、２θ＝２５．４°、３１．２°、４１．０°、４５．０°、５２．６°、６５．９°、７１．９°のピークが確認された。これらのピークは、図５におけるＡで示すピークに相当する。また、ＣｅＳＦの結晶構造を図６に示す。
【符号の説明】
【００５３】
１  …  正極活物質層
２  …  負極活物質層
３  …  電解質層
４  …  正極集電体
５  …  負極集電体
６  …  電池ケース
１０  …  フッ化物イオン電池
【図１】
2019079610.tif 000003
【図２】
2019079610.tif 000004
【図３】
2019079610.tif 000005
【図４】
2019079610.tif 000006
【図５】
2019079610.tif 000007
【図６】
2019079610.tif 000008